(57)【特許請求の範囲】
【請求項１】
ベンゾフェノン系化合物に由来する潜在的紫外線吸収体において、少なくとも一つのカルボニル官能基を有し、かつ、当該カルボニル官能基が、紫外線と反応しないように保護されるべく修飾されており、再生されたとき紫外線と反応し得る、潜在的紫外線吸収体。
【請求項２】
請求項１に記載の潜在的紫外線吸収体において、前記少なくとも一つのカルボニル官能基が、アルコールに還元されまたはケタールに転換されていることにより、紫外線と反応しないように保護されている、潜在的紫外線吸収体。
【請求項３】
請求項１または２に記載の潜在的紫外線吸収体において、当該潜在的紫外線吸収体が、カルボニル官能基が紫外線と反応しないように保護されるべく修飾された２−ヒドロキシベンゾフェノンまたは、環上に置換基を有するその誘導体である、潜在的紫外線吸収体。
【請求項４】
請求項１〜３のいずれかに記載の潜在的紫外線吸収体の製造方法において、紫外線と反応し得る前記少なくとも一つのカルボニル官能基を有するベンゾフェノン系紫外線吸収体を、当該少なくとも一つのカルボニル官能基が、紫外線との反応から保護されるように反応させる段階を有する、方法。
【請求項５】
請求項４に記載の方法において、前記少なくとも一つのカルボニル官能基が、アルコールに還元されまたはケタールに転換されていることにより、紫外線と反応しないように保護される、方法。
【発明の詳細な説明】
【０００１】
【発明の属する技術分野】
この発明は、紫外線吸収体を含む視覚器具(ocular devices)に関する。特に、この発明は紫外線吸収体を含む視覚器具を製造するための組成物に関する。本発明の組成物は、紫外線開始フリーラジカルポリマー化プロセスを経て、視覚器具を便利に効率よく製造するために使用できる。
【０００２】
【従来の技術および発明が解決しようとする課題】
２１０ナノメーター乃至３１５ナノメーター範囲の紫外線照射が角膜傷害を引き起こす恐れがあることが良く知られている。従って紫外線吸収体を含む視覚器具が望ましく、その製造方法が知られている。
【０００３】
視覚器具に使用される既知の紫外線吸収体のほとんどは、官能化された形態の紫外線吸収体を器具形成モノマーと共重合させて、器具形成ポリマーマトリックスに取り込まれる。市販の視覚器具、特にコンタクトレンズの大部分はフリーラジカルポリマー化プロセスによって製造される。従来のほとんどのポリマー化方法は、紫外光の照射による。
【０００４】
好ましくないことに、紫外線吸収体の存在下で紫外光を照射すると、吸収体の紫外線吸収官能基がポリマー化に使用する紫外線開始剤と入射光を競い、硬化を妨げる。その結果、ポリマー化プロセスの効率が低下し、硬化が不十分な製品が製造される恐れがある。可視光開始剤を使用するなど、ポリマー化プロセスを変更することができるが、これらの変更は一般にポリマー化の効率を下げる。
【０００５】
従って、紫外線吸収体を含む視覚器具を紫外線開始ポリマー化プロセスを用いて、効率よく製造する方法が求められている。
【０００６】
【課題を解決するための手段および発明の実施の形態】
本発明は紫外線開始ポリマー化プロセスに使用するための、ポリマー化の光開始を妨げない潜在的紫外線吸収体及びその製造方法を提供する。さらに本発明は、紫外線開始フリーラジカルポリマー化によって、紫外線吸収体を含む視覚器具の効率的で便利な製造方法を提供する。
【０００７】
一実施形態では、本発明は一部または全部が、少なくとも１つの視覚器具形成モノマーと吸収有効量の潜在的紫外線吸収体を含む組成物からなる。他の実施形態では、本発明は紫外線吸収体含有視覚器具の製造方法を提供し、この方法は、吸収有効量の潜在的紫外線吸収体と少なくとも１つの視覚器具形成モノマーを混合して混合体を形成する工程、この混合体を硬化する工程及び潜在的紫外線吸収体を再生する工程を、一部または全部として含む。
【０００８】
さらに他の実際形態では、本発明は保護されている紫外光と反応する少なくとも１つの官能基を有する紫外線吸収体を、一部または全部として含む潜在的紫外線吸収体を提供する。「保護される」とは、官能基を紫外光と反応できないように、可逆的に変化させることである。さらに他の実施形態では、本発明は潜在的紫外線吸収体の製造方法を提供し、この方法は少なくとも１つの紫外線反応官能基を有する紫外線吸収体と保護剤とを反応させる工程を、一部または全部として含む。
【０００９】
「紫外線吸収体」とは、紫外線照射を吸収または遮蔽することができる化合物または組成物を意味する。「保護剤」とは紫外線吸収体と反応して、吸収体の紫外線官能基が紫外光と実質的に反応しないようにするが、紫外線吸収体と視覚器具形成モノマーの紫外線開始フリーラジカルポリマー化は進行させる化合物又は組成物を意味する。従って、「潜在的紫外線吸収体」は紫外線吸収体の紫外光反応官能基が保護されているので、紫外光とは反応しないか、最小限しか反応しないが、視覚器具形成モノマーとは紫外線開始ポリマー化できる紫外線吸収体である。
【００１０】
本発明の発見は、吸収体を保護剤の使用により潜在化することにより、視覚器具形成モノマーと紫外線吸収体が効率的に紫外光開始フリーラジカルポリマー化することである。適切な紫外線吸収体とは、視覚器具を製造するのに使用するモノマー物質とポリマー化できる紫外線吸収体であり、これらはこの技術分野で知られて市販されており、また、その製造方法も知られている。一般に有用な吸収体の例として限定はしないが、ベンゾフェノン、ベンゾトリアゾール、トリアジン、置換アクリロニトリル、サリチル酸誘導体、安息香酸誘導体、ニッケル錯体、桂皮酸誘導体、カルコン（chalcone）誘導体、ディプノン（dypnone）誘導体、クロトン酸誘導体等及びそれらの混合物が挙げられる。
【００１１】
ベンゾフェノンの例として限定はしないが、４−ヒドロキシ、４−メトキシ、４−オクトキシ、４−デクロキシ（decloxy）、４−ドデシルオキシ、４−ベンジルオキシ、４，２’，２’−トリヒドロキシ及び２’−ヒドロキシ−４，４’−ジメトキシ誘導体、さらに、２−ヒドロキシ−４−アクリルオキシアルコキシベンゾフェノン、２−ヒドロキシ−４−メタクリルオキシアルコキシベンゾフェノン、アリル−２−ヒドロキシベンゾフェノン、２，４−ジヒドロキシベンゾフェノン、２−ヒドロキシ−４−メタクリルオキシベンゾフェノン等の２−ヒドロキシベンゾフェノン類及びそれらの混合物が挙げられる。
【００１２】
ベンゾトリアゾールの例として限定はしないが、２−（２’−ヒドロキシフェニル）−２H−ベンゾトリアゾール等の２−（２’−ヒドロキシフェニル）ベンゾトリアゾール、５’−メチル、３’，５’−ジ−ｔブチル、５’−（１，１，３，３−テトラメチルブチル）、５−クロロ−３’，５’−ジ−ｔブチル、５−クロロ−３’−ｔブチル−５’−メチル、３’−ｓブチル−５’−ｔブチル、４’−オクトキシ、３’，５’−ジ−ｔアミル、３’５’−ビス（α，α−ジメチルベンジル）誘導体、２−（２−ヒドロキシ）−２Ｈ−ベンゾトリアゾール、２−（２−ヒドロキシ−５−ビニルフェニル）−２Ｈ−ベンゾトリアゾール、２−（２−ヒドロキシ−５−アクリルオキシフェニル(acrylyloxyphenyl)）−２Ｈ−ベンゾトリアゾール、２−（２−ヒドロキシ−３−メタクリルアミドメチル−５−ｔオクチルフェニル）ベンゾトリアゾール等及びそれらの混合物が挙げられる。
【００１３】
本発明に有用な他の吸収体は米国特許第５，１３３，７４５号、同第５，０９８，４４５号、同第４，９２９，２５０号、同第４，９６３，１６０号、同第４，８６８，２５１号、同第４，３０４，８９５号、同第４，３９０，６７６号、同第３，３９１，１１０号、同第３，３６５，４２１号、同第３，３１３，８６６号、同第３，１６２，６７６号に示されている。好ましい吸収体は、ベンゾトリアゾール及びベンゾフェノンである。
【００１４】
有用な保護剤、紫外線吸収体を潜在化するためのそれら保護剤と紫外線吸収体との反応、及び反応条件は、選択する吸収体に応じて当業者には明らかである。一般に選択される保護剤は、ポリマー化可能基を介する以外は、吸収体と視覚器具形成モノマーとのポリマー化には関与せず、フリーラジカルポリマー化プロセスの間、原子源として機能し吸収体を励起状態に抑えるものである。
【００１５】
例えば、ベンゾフェノン吸収体はトリメチルオルトフォメート等の化合物又は組成物と反応して、フェニル基と共役しないで、吸収体と視覚器具形成モノマーとのポリマー化を妨げないようにできる。他の例として、ある吸収体のＣ＝Ｏ基を、アルミニウムトリイソプロポキシド等の還元剤により、対応するアルコールに還元してもよい。他の例としては、ケタルをケトンカルボニルを含む吸収体から形成してもよい。
【００１６】
紫外線吸収体は、少なくとも１つの視覚器具形成モノマーとともに混合し、ポリマー化できる。このようなモノマーはこの技術分野ではよく知られており、例として、限定しないがシリコン含有モノマー、アクリル酸、メタクリル酸、フマル酸、マレイン酸等の重合可能不飽和酸のヒドロキシアルキルエステル、アルキル及びシクロアルキルアクリレート及びメタクリレート、非サイクリックアミド、ヘテロサイクリックＮ−ビニルラクタム、不飽和酸のアミノアルキルエステル、不飽和酸のメルカプトアルキルエステル、スチリルモノマー等が挙げられる。好ましいモノマーの例として、メチルメタクリレート、ヒドロキシエチルメタクリレート、エチレングリコールジメタクリレート、エチルアクリレート、ブチルアクリレート、スチリルモノマー、Ｎ−ビニルピロリドン及びそれらの混合物が挙げられる。より好ましいモノマーは、ヒドロキシエチルメタクリレート、エチレングリコールジメタクリレート、メチルメタクリレート及びそれらの混合物である。
【００１７】
一般に潜在的紫外線吸収体は吸収有効量で存在する。吸収有効量とは、潜在的吸収体が再生したら形成した視覚器具に衝突する約２８０ｎｍ乃至約３７０ｎｍの範囲の紫外光の大部分、少なくとも約８０％を吸収するのに十分な量である。使用する吸収体の量は、吸収体の分子量と約２８０ｎｍ乃至約３７０ｎｍの範囲の吸光係数によって決まる。一般に、モノマー混合物の重量の約０．５％乃至約５．０％、好ましくは約０．５％乃至約３．０％を使用する。
【００１８】
ポリマー化は既知の方法で実施できるが、最も好ましくは本発明を紫外線開始フリーラジカルポリマー化に使用する。これらの実施プロセス及び条件は、当業者に良く知られている。
【００１９】
一般に、紫外線ポリマー化は、市販されている既知の光開始剤の存在下で実施される。紫外線開始剤の例として限定しないが、２−ヒドロキシ−２−メチルプロピオフェノン、（１−ヒドロキシシクロヘキシル）フェニルケトン、及び２，２−ジメトキシ−２−フェニルアセトフェノン、ＤＡＲＯＣＵＲＥ（商標）１１７３、ＩＲＧＡＣＵＲＥ（商標）１８４及びＩＲＧＡＣＵＲＥ（商標）６５１（これらは全てチバガイギー社から入手できる）が挙げられる。
【００２０】
光開始剤の他に、硬化する混合物に他の添加物を追加することが望ましい場合がある。適当な添加物の例として限定しないが、色素、安定化剤、希釈剤、界面活性剤、架橋剤等が挙げられる。
【００２１】
好ましくは潜在的吸収体、モノマー及び他の添加物の混合物を作製し硬化して、コンタクトレンズを製造する。コンタクトレンズの製造方法は良く知られており、限定しないが、スピン鋳造、鋳型鋳造等がある。
【００２２】
硬化が所望の程度まで完了した後、潜在的吸収体はその紫外線官能基を再生又は復帰させる。再生条件は使用する保護剤と吸収体に依存する。例えば、還元剤を用いてベンゾフェノンのＣ＝Ｏ基をＣ−ＯＨ基に変換した場合、硬化した化合物を、弱アルカリ、１％過マンガン酸カリウム溶液、または他の弱酸化剤に数分間接触させて再生させる。他の例として幾つかの場合では、空気を用いて紫外線官能基を再生させてもよい。
【００２３】
本発明は、メガネレンズ、コンタクトレンズ、角膜内レンズなどの視覚器具を製造するのに最も有用である。しかし、本発明は紫外線吸収特性が望まれる他のポリマー物質、例えば、フィルム、ソーラーエネルギーコレクタ、ポリマーコーティング及びフィルム、蛍光拡散体、パッケージ用品、ビニルウィンドゥカバー、自動車ペイント、ファイバーグラス構造等への適用にも適している。
本発明は、以下の非限定的な実施例を考慮すると、さらに明確になる。
【００２４】
実施例
実施例１
７５gの３，３，４，４−ベンゾフェノンテトラカルボン酸二無水物（０．３４３モル）を、２２５ｍＬの無水ピリジン、水が０．０５％より少ないピリジンに溶かした。この混合物を、硫酸カルシウムを充填した乾燥管、マグネチック攪拌棒及び２５０ｍＬの追加ロートが備え付けられた１Ｌジャケット形（jacketed）三首丸底フラスコに、添加した。巡廻液を２０℃に設定し、６０．２ｇの２−ヒドロキシエチルメタクリレート（HEMA）（０．４６３モル）、３．４５gの４−ピロリジノピリジン（２３．７モル）及び６５gの無水ピリジンの溶液を、激しく攪拌しながら、丸底フラスコの内容物に、滴下して加えた。この添加は３時間かかった。さらに１６時間、丸底フラスコの内容物を２０℃で攪拌した。この時点で、原料混合物のＩＲスペクトルから、無水カルボニル吸収バンドが無くなっていることから、無水基が完全に反応しているのが分った。
【００２５】
原料反応混合物を２Ｌジャケット形三首丸底フラスコに移した。このフラスコには、マグネチックスターラ、硫酸カルシウムを充填した乾燥管が備えられ、三番目の首にストッパがあった。９６．１ｇの１，３−ジシクロヘキシルジカルボジイミド（０．４６６モル）を、粉末ロートを通して丸底フラスコの内容物に直接添加し、２０℃で１．５時間攪拌して溶かした。その後、巡廻液の温度を０℃に下げ、２２．７ｇの乾燥エタノール（水は０．０６３％より少ない）（０．４９３モル）を、６０ｍＬの追加ロートを介して、１時間滴下して加えた。添加が完了したら、ロートを約２０ｍＬのピリジンですすぎ、巡廻液の温度を２０℃に設定した。この時点で、原料反応混合物は濃い赤になった。反応がさらに１６時間進行した後、ピリジンを減圧下回転エバポレータで除き、１５６．６ｇの粗生成物を得た。粗生成物を２２５ｇのエチルアセテートで溶かし、等量の５％水性塩酸で２回洗い（塩化ナトリウムで破壊されるエマルジョンとなる）、続いて等量の脱イオン水で洗った。有機層を無水硫酸マグネシウムで乾燥し、濾過し、溶媒を減圧下回転エバポレータで除いて、１１０．９ｇの粘性の透明なオレンジ色のオイルを得た。
【００２６】
その後、５９．１ｇ（０．０８６モル（見積もり））の生成物を、マグネチック攪拌棒が備え付けられた２Ｌ丸底フラスコに注いだ。３５０ｇの無水アセトニトリル（水は０．００５％より少ない）をフラスコに加え、生成物を溶かした。１２０ｇのモンモリロナイトＫ−１０クレイを粉末ロートを介してフラスコに入れ、続いて１８０ｍＬのトリメチルオルトフォーメートをフラスコに注いだ。得られたスラリーを乾燥窒素雰囲気下で４８時間室温で攪拌した。その後、溶媒を減圧下回転エバポレータで除いて、２６ｇ（収率４４％）の透明な粘性オイルを得た。
【００２７】
実施例２
２２８ｇの乾燥２−プロパノール（水は０．００５％より少ない）、７５ｇのトルエン（水は０．００５％より少ない）及び２５ｇの４−メタクリルオキシ−２−ヒドロキシベンゾフェノン（８８．７ミリモル）を、５００ｍＬの三首ジャケット形丸底フラスコに入れた。フラスコには、指示硫酸カルシウムを充填した乾燥管でキャップしたフリードリヒコンデンサ、サーモメータ、マグネチックスターラ及びガラスストッパが備えられていた。コンデンサへの巡廻液の温度は５℃に設定した。フラスコの内容物を数分間攪拌し、１８ｇのアルミニウムトリイソプロポキシド（８８．２ミリモル）を粉末ロートを介して反応フラスコに加えた。ロートに残ったアルミニウムイソプロポキシドを３８ｇの乾燥２−プロパノールで洗ってフラスコに入れた。反応物への巡廻液は６５℃に設定した。その後、反応物は、３３５０ｃｍ-1中央ＩＲスぺクトルに非常に強いＯＨバンドが現われ、２５０ｎｍより上の紫外線吸収が消えた。
【００２８】
反応は２４時間後に完了したと考えられ、その時点で反応混合物を室温まで冷やし、溶媒を除いた。得られた黄色のオイルに２００ｍＬの２．５Ｍ塩酸（水性）を加え、この混合物を周囲温度および周囲気圧で回転エバポレータで１時間攪拌した。溶解しない黄色固体をトルエンで再度溶かし、残りの液状物と混ぜた。トルエン溶液を脱イオン水で洗い、硫酸マグネシウムで乾燥し、濾過し、溶媒を減圧下で除いた。粘性黄色オイル（１２．９ｇ、出発の４−メタクリルオキシ−２−ヒドロキシベンゾフェノンに対して５１％の収率）は、ベンゾフェノンの官能基の消失と一致するＩＲ及びＵＶスペクトルを示した。
【００２９】
実施例１及び実施例２は、ベンゾフェノン吸収体を用いた潜在的紫外線吸収体の二者択一の製造方法を示す。
【００３０】
実施例３
０．８重量％エチレングリコールジメタクリレート、０．４重量％ＤＡＲＯＣＵＲ（商標）１１７３、２重量％メタクリル酸及び９６．８重量％ＨＥＭＡの反応モノマー混合物を、十分な希釈剤と共に混合し、４８％モノマー／５２％希釈剤混合物を作った。希釈剤は、ＰＨＯＴＯＮＯＬ（商標）７０２５（ビスフェノールＡの８モルエトキシレート）とＧＬＵＣＡＭ（商標）Ｅ−２０（メチルグルコースの２０モルエトキシレート）の重量で５０：５０の混合物であった。この混合物はコントロールであり、またゼロ紫外線ブロッカー濃度サンプルであった。
【００３１】
上記の混合物を６５℃で十分に混合した後、この混合物を減圧、４０ｍｍＨＧで、３０分間６５℃で攪拌し、次いで、２ピースポリスチレンコンタクトレンズ型に移した。充填した型を、室温で３０分間３００ｎｍ乃至３８０ｎｍの紫外光（１．５ジュール／ｃｍ2 量乃至２．０ジュール／ｃｍ2 量）に曝した。その後、型を分離し、７０℃の生理食塩水に３時間置いて、不活性希釈剤と残留未反応モノマーを除いた。初めの浸出時間が経過した後、レンズを新しい生理食塩水浴で室温と平衡にした。
【００３２】
実施例４
１重量％の実施例２の還元４−ヒドロキシベンゾフェノンと９５．８重量％のＨＥＭＡを使用した他は、実施例３と同様に、反応モノマー混合物を作製した。実施例３と同様にこの混合物を混合し、成形し、硬化した。
【００３３】
実施例５
５重量％の実施例２の還元４−ヒドロキシベンゾフェノンと９１．８重量％のＨＥＭＡを使用した他は、実施例３と同様に反応モノマー混合物を作製した。実施例３と同様にこの混合物を混合し、成形し、硬化した。
【００３４】
実施例６
実施例４及び実施例５で製造したレンズを、弱アルカリ（ｐＨ＝８．０、ホウ酸緩衝液）１％過マンガン酸カリウム溶液に曝した。２００ｎｍ乃至５００ｎｍのスペクトルをとり、紫外線吸収体のないレンズと紫外線吸収体を比較して、再生テストを実施した。結果は、実施例４及び実施例５のレンズの良好な吸収を示し、溶液に曝した結果、ベンゾフェノン基が再生されたことを示した。
【００３５】
本発明の好ましい実施態様は以下の通りである。
（Ａ）  少なくとも１つの視覚器具形成モノマーと、吸収有効量の潜在的紫外線吸収体とを含む組成物。
（１）前記視覚器具形成モノマーが、メチルメタクリレート、ヒドロキシエチルメタクリレート、エチレングリコールジメタクリレート、エチルアクリレート、ブチルアクリレート、スチリルモノマー、Ｎ−ビニルピロリドン及びそれらの混合物からなる群から選択される実施態様（Ａ）に記載の組成物。
（２）前記視覚器具形成モノマーがヒドロキシエチルメタクリレートである実施態様（Ａ）に記載の組成物。
（３）前記視覚器具形成モノマーがエチレングリコールジメタクリレートである実施態様（Ａ）に記載の組成物。
（４）前記視覚器具形成モノマーがメチルメタクリレートである実施態様（Ａ）に記載の組成物。
（５）前記吸収体が、ベンゾフェノン、ベンゾトリアゾール、トリアジン、置換アクリロニトリル、サリチル酸誘導体、安息香酸誘導体、ニッケル錯体、桂皮酸誘導体、カルコン誘導体、ディプノン誘導体、クロトン酸誘導体及びそれらの混合物からなる群から選択される実施態様（Ａ）に記載の組成物。
【００３６】
（６）前記吸収体が、２−ヒドロキシベンゾフェノンである実施態様（Ａ）に記載の組成物。
（７）前記吸収体が、２−ベンゾトリアゾールである実施態様（Ａ）に記載の組成物。
（Ｂ）  メチルメタクリレート、ヒドロキシエチルメタクリレート、エチレングリコールジメタクリレート、エチルアクリレート、ブチルアクリレート、スチリルモノマー、Ｎ−ビニルピロリドン及びそれらの混合物からなる群から選択される少なくとも１つの視覚器具形成モノマーと、ベンゾフェノン及びベンゾトリアゾールからなる群から選択される潜在的紫外線吸収体を含み、前記紫外線吸収体はモノマー混合物の約０．５重量％乃至約５．０重量％の量で存在する組成物。
（８）前記吸収体が、２−ヒドロキシベンゾフェノンである実施態様（Ｂ）に記載の組成物。
（Ｃ）  潜在的紫外線吸収体と少なくとも１つの視覚器具形成モノマーとを混合する工程と、
前記混合物を硬化する工程と、
前記硬化混合物において前記潜在的紫外線吸収体を再生して、紫外線吸収体含有視覚器具を製造する工程とを有する紫外線吸収体含有視覚器具の製造方法。
（９）前記視覚器具形成モノマーが、メチルメタクリレート、ヒドロキシエチルメタクリレート、エチレングリコールジメタクリレート、エチルアクリレート、ブチルアクリレート、スチリルモノマー、Ｎ−ビニルピロリドン及びそれらの混合物からなる群から選択され、前記潜在的紫外線吸収体はベンゾフェノン及びベンゾトリアゾールからなる群から選択され、前記紫外線吸収体はモノマー混合物の約０．５重量％乃至約５．０重量％の量で存在する実施態様（Ｃ）に記載の方法。
（１０）前記紫外線吸収体含有視覚器具がコンタクトレンズである実施態様（Ｃ）に記載の方法。
【００３７】
（１１）前記紫外線吸収体含有視覚器具がコンタクトレンズである実施態様（９）に記載の方法。
（１２）前記紫外線吸収体が、２−ヒドロキシベンゾフェノンである実施態様（９）に記載の方法。
（Ｄ）  紫外光と反応する少なくとも１つの官能基を有する紫外線吸収体を含み、前記少なくとも１つの官能基は保護されている潜在的紫外線吸収体。
（１３）前記紫外線吸収体が、ベンゾフェノン、ベンゾトリアゾール、トリアジン、置換アクリロニトリル、サリチル酸誘導体、安息香酸誘導体、ニッケル錯体、桂皮酸誘導体、カルコン誘導体、ディプノン誘導体、クロトン酸誘導体及びそれらの混合物からなる群から選択される実施態様（Ｄ）に記載の吸収体。
（１４）前記吸収体が、２−ヒドロキシベンゾフェノンである実施態様（Ｄ）に記載の吸収体。
（１５）紫外光と反応する少なくとも１つの官能基を有する紫外線吸収体を、保護剤と反応させる工程を含む実施態様（Ｄ）に記載の潜在的紫外線吸収体の製造方法。
（１６）前記紫外線吸収体が、ベンゾフェノン、ベンゾトリアゾール、トリアジン、置換アクリロニトリル、サリチル酸誘導体、安息香酸誘導体、ニッケル錯体、桂皮酸誘導体、カルコン誘導体、ディプノン誘導体、クロトン酸誘導体及びそれらの混合物からなる群から選択される実施態様（１５）に記載の方法。
【００３８】
【発明の効果】
以上述べたように、本発明によれば、紫外線開始フリーラジカルポリマー化プロセスによって、紫外線吸収体含有視覚器具を効率よく製造するための組成物を提供できる効果がある。